(57)【特許請求の範囲】
【請求項１】
表面にアミノ基を有する基板と、
所定の粒径を有する複数の金属ナノ粒子と、
を備え、
前記複数の金属ナノ粒子は、金ナノ粒子及び銀ナノ粒子から成り、前記基板が、２．５×１０−４ｍｏｌ／Ｌの塩化金酸を含有する塩化金酸水溶液を還流させて得られた金ナノ粒子のコロイド溶液、及び１０．６×１０−４ｍｏｌ／Ｌの硝酸銀を含有する硝酸銀水溶液を還流させて得られた銀ナノ粒子のコロイド溶液、を前記金ナノ粒子のコロイド溶液：前記銀ナノ粒子のコロイド溶液が５０：５０から２５：７５の所定の体積比で混合させて得られた金属ナノコロイド溶液中に浸漬された後、前記金属ナノコロイド溶液中から取り出されて乾燥されることにより、当該複数の金属ナノ粒子が当該基板の表面に所定間隔を隔てて配置され、
前記金ナノ粒子と前記銀ナノ粒子が、前記基板の表面上に混在していることを特徴とする、金属ナノ粒子修飾基板。
【請求項２】
前記金属ナノ粒子の粒径が、略均一であることを特徴とする、請求項１に記載の金属ナノ粒子修飾基板。
【請求項３】
前記金属ナノ粒子は、その表面を所定の膜厚を有する酸化チタン被膜で被覆されていることを特徴とする、請求項１又は２に記載の金属ナノ粒子修飾基板。
【請求項４】
所定の粒径を有する複数の金属ナノ粒子が基板の表面に所定間隔を隔てて配置された金属ナノ粒子修飾基板の製造方法であって、
表面にアミノ基を有する基板と、前記金属ナノ粒子を含有する金属ナノコロイド溶液とを準備するＡ工程と、
前記基板を前記金属ナノコロイド溶液中に所定時間浸漬するＢ工程と、
前記基板を前記金属ナノコロイド溶液中から取り出して乾燥させるＣ工程と、
を備え、
前記複数の金属ナノ粒子が、金ナノ粒子及び銀ナノ粒子から成り、
前記金属ナノコロイド溶液は、２．５×１０−４ｍｏｌ／Ｌの塩化金酸を含有する塩化金酸水溶液を還流させて得られる金ナノ粒子のコロイド溶液、及び１０．６×１０−４ｍｏｌ／Ｌの硝酸銀を含有する硝酸銀水溶液を還流させて得られる銀ナノ粒子のコロイド溶液を、前記金ナノ粒子のコロイド溶液：前記銀ナノ粒子のコロイド溶液が５０：５０から２５：７５の所定の体積比で混合して得られることを特徴とする、金属ナノ粒子修飾基板の製造方法。
【請求項５】
前記塩化金酸水溶液及び前記硝酸銀水溶液の各々は、還流中に、クエン酸三ナトリウム溶液を加えられることを特徴とする、請求項４に記載の金属ナノ粒子修飾基板の製造方法。
【請求項６】
さらに、前記金属ナノ粒子の表面に酸化チタン被膜を表面ゾル‐ゲル法により成膜するＤ工程を備える、請求項４又は５に記載の金属ナノ粒子修飾基板の製造方法。
【発明の詳細な説明】
【技術分野】
【０００１】
本発明は、金属ナノ粒子修飾基板の製造方法及び金属ナノ粒子修飾基板に関するものである。
【背景技術】
【０００２】
特定物質の定性分析・定量分析を行う方法の一つとして、表面増強ラマン散乱（Surface Enhanced Raman Scattering：ＳＥＲＳ）を用いた分光法が知られている。表面増強ラマン散乱とは、金属ナノ構造体に特定波長の光を照射することで発生する表面プラズモン共鳴により、当該金属ナノ構造体の表面に存在する分子のラマン散乱光強度が著しく増強する現象をいう。表面増強ラマン散乱を用いれば、条件次第で、一分子からのラマン散乱光をも検出可能であり、従来のラマン散乱分光法に比べて大幅な高感度化を実現できる。表面増強ラマン散乱を利用した分析手法は、例えば、分子挙動などに関する基礎分析から、その場分析や超微量分析などの応用分析に至るまで幅広い分野での応用が期待されている。
【０００３】
下記特許文献１に、表面増強ラマン散乱を発現させる銀ナノ粒子層が表面に形成された表面増強ラマン散乱活性基板を簡便に作成する方法が開示されている。かかる方法によれば、アミノシランコート処理されたガラス基板を水中に浸漬し、真空蒸発法により生成された銀ナノ粒子を水中に混入して静置することで、ガラス基板の表面上に銀ナノ粒子層を形成することができる。さらに、ガラス基板を水中から取り出して真空中で乾燥させることにより、所望の表面増強ラマン散乱活性基板が得られる。
【０００４】
銀ナノ粒子層は、水中で自己組織化した多数の銀ナノ粒子から成り、各銀ナノ粒子は、ガラス基板の表面に修飾されたアミノ基との相互作用によりガラス基板の表面上に固着している。したがって、表面増強ラマン散乱活性基板を用いて表面増強ラマン散乱を一様に発現させるためには、銀ナノ粒子層を構成する各銀ナノ粒子が、ガラス基板の表面上において均一に分散している必要がある。ラマン散乱光強度の増強効果を一様に得る場合においても、これと同様である。
【０００５】
しかしながら、上述した表面増強ラマン散乱活性基板の作成方法では、銀ナノ粒子をガラス基板の表面上に均一に分散させるために、そのガラス基板を水中に浸漬した状態で数日間も静置しておかなければならず、作成に要する時間の短縮等に関し改善すべき点も見受けられる。今後、多種多様な分野において表面増強ラマン散乱に関する研究開発が進むに従い、表面増強ラマン散乱活性基板の更なる需要拡大が予測される。したがって、量産性に優れた表面増強ラマン散乱活性基板の製造方法の開発が望まれている。
【先行技術文献】
【特許文献】
【０００６】
【特許文献１】特開２００５−７７３６２号公報
【発明の概要】
【発明が解決しようとする課題】
【０００７】
本発明は、かかる事情に鑑みて為されたものであり、簡便でありながら生産効率を大幅に向上させることが可能な金属ナノ粒子修飾基板の製造方法を提供することを目的としている。
【０００８】
また、本発明は、表面増強ラマン散乱のラマン散乱光強度をより増強させることが可能な金属ナノ粒子修飾基板を提供することを目的としている。
【課題を解決するための手段】
【０００９】
本発明は、所定の粒径を有する複数の金属ナノ粒子が基板の表面に所定間隔を隔てて配置された金属ナノ粒子修飾基板の製造方法であって、表面にアミノ基を有する基板と、前記金属ナノ粒子を含有する金属ナノコロイド溶液と、を準備するＡ工程と、前記基板を前記金属ナノコロイド溶液中に所定時間浸漬するＢ工程と、前記基板を前記金属ナノコロイド溶液中から取り出して乾燥させるＣ工程と、を備えることを特徴とする。
【００１０】
前記金属ナノ粒子が、金ナノ粒子及び銀ナノ粒子から成り、前記金ナノ粒子と前記銀ナノ粒子が、前記金属ナノコロイド溶液中に所定の混合比率で混在している。
【００１１】
前記金属ナノ粒子が、金ナノ粒子又は銀ナノ粒子から成る。
【００１２】
前記金属ナノ粒子の表面に酸化チタン被膜を表面ゾル‐ゲル法により成膜するＤ工程を備える。
【００１３】
また、本発明に係る金属ナノ粒子修飾基板は、表面にアミノ基を有する基板と、前記基板の表面に所定間隔を隔てて配置された所定の粒径を有する複数の金属ナノ粒子と、を備え、前記金属ナノ粒子が、金ナノ粒子及び銀ナノ粒子から成り、前記金ナノ粒子と前記銀ナノ粒子が、前記基板の表面上に所定の混合比率で混在していることを特徴とする。
【００１４】
さらに、本発明に係る金属ナノ粒子修飾基板は、表面にアミノ基を有する基板と、前記基板の表面に所定間隔を隔てて配置された所定の粒径を有する複数の金属ナノ粒子と、所定の膜厚を有し、前記金属ナノ粒子の表面を被覆する酸化チタン被膜と、を備えることを特徴とする。
【００１５】
前記金属ナノ粒子が、金ナノ粒子及び銀ナノ粒子から成り、前記金ナノ粒子と前記銀ナノ粒子が、前記基板の表面上に所定の混合比率で混在している。
【００１６】
前記金属ナノ粒子が、金ナノ粒子又は銀ナノ粒子から成る。
【発明の効果】
【００１７】
本発明に係る金属ナノ粒子修飾基板の製造方法によれば、表面増強ラマン散乱を利用した分光法等に使用可能な金属ナノ粒子修飾基板の製造に要する時間を、従来法における所要時間と比較して大幅に短縮することが可能となる。また、その工程は上述のＡ〜Ｃ工程に示すとおり極めて簡便である。よって、本発明の製造方法によれば、極めて簡便でありながら金属ナノ粒子修飾基板の生産効率を大幅に向上させることが可能であり、量産性に優れている。
【００１８】
また、本発明に係る金属ナノ粒子修飾基板によれば、基板の表面に修飾される金属ナノ粒子として、金ナノ粒子と銀ナノ粒子を所定の混合比率で混在させたことにより、表面増強ラマン散乱のラマン散乱光強度を大幅に増強させることが可能となる。これにより、従来と比較して、センシング感度の大幅な高感度化を実現することが可能となる。
【図面の簡単な説明】
【００１９】
【図１】第一実施形態に係る製造方法の各工程を示す図である。
【図２】第１実施形態に係る金属ナノ粒子修飾基板を示す概略図である。
【図３】（ａ）金ナノ粒子及び（ｂ）銀ナノ粒子のコロイド溶液それぞれの吸収スペクトルを示す図である。
【図４】各金属ナノ粒子修飾基板の吸収スペクトルを示す図であって、（ａ）比較例１（ｂ）実施例１（ｃ）実施例２（ｄ）比較例２（ｅ）比較例３それぞれの吸収スペクトルを示す図である。
【図５】波長５３２nmにおける金属ナノ粒子修飾基板の吸光強度を示す図である。
【図６】各金属ナノ粒子修飾基板及び基板に修飾されたローダミン６Ｇのラマン散乱スペクトルを示す図であって、（ａ）比較例１（ｂ）実施例１（ｃ）実施例２（ｄ）比較例２（ｅ）比較例３（ｆ）比較例４におけるラマン散乱スペクトルを示す図である。
【図７】各金属ナノ粒子修飾基板に修飾されたローダミン６Ｇの各ラマン散乱スペクトルの基準線を補正した図であって、（ａ）比較例１（ｂ）実施例１（ｃ）実施例２（ｄ）比較例２（ｅ）比較例３におけるラマン散乱スペクトルの補正図である。
【図８】１３６１，１６４８cm-1の波数におけるローダミン６Ｇのラマン散乱強度を、各実施例及び各比較例についてプロットした図である。
【図９】第二実施形態に係る製造方法が備えるＤ工程における表面ゾル−ゲル法に含まれるＤ１〜Ｄ３工程を示す図である。
【図１０】第２実施形態に係る金属ナノ粒子修飾基板を示す概略図である。
【図１１】各実施例及び各比較例に係る金属ナノ粒子修飾基板に修飾されたポルフィリン色素の蛍光スペクトルを示す図である。
【図１２】第２実施形態に係る金属ナノ粒子修飾基板及び比較例に係る基板に修飾されたローダミン６Ｇのラマン散乱スペクトルを示す図である。
【発明を実施するための形態】
【００２０】
以下、本発明の実施形態について図面を用いて説明する。本発明に係る金属ナノ粒子修飾基板の製造方法の第一実施形態として、所定の粒径を有する複数の金属ナノ粒子１２が基板１１の表面に所定間隔を隔てて配置された金属ナノ粒子修飾基板１０（図２参照）の製造方法について説明する。図１に示すように、第一実施形態に係る金属ナノ粒子修飾基板１０の製造方法は、以下に示すＡ工程、Ｂ工程、及びＣ工程を備えている。
【００２１】
Ａ工程は、基板１１及び金属ナノ粒子１２を含有する金属ナノコロイド溶液を準備する工程である。基板１１は、表面にアミノ（NH2）基を有するガラス基板や樹脂基板等の周知の基材を用いることが可能である。基板１１の形状は、例えば方形であるが、その他の任意の形状であってもよい。基板１１の厚みについても特に限定はないが、取扱いの便宜上、０.８〜１.５mm（ミリメートル）程度の厚みを有するものが望ましい。基板１１の表面における単位面積あたりのアミノ基の密度については、金属ナノ粒子１２の粒径に応じて適宜調整される。基板１１の表面に配置される金属ナノ粒子１２の粒子間距離を制御するためである。
【００２２】
本実施形態では、基板１１として、ＭＡＳコートスライドグラス（松浪硝子工業株式会社製）を採用している。ＭＡＳコートスライドグラスは、表面のアミノ基密度が従来品に比べて大幅に高密度化されているため、表面に配置される金属ナノ粒子１２の高密度化、均一化、及び粒径の微小化を同時に実現できる点で、本実施形態の製造方法に用いられる基板１１として特に適している。
【００２３】
金属ナノコロイド溶液は、所定の金属ナノ粒子１２に対応する金属塩を所定の還元剤で還元して調製したものを用いる。本実施形態では、塩化金酸（HAuCl4）又は硝酸銀（AgNO3）の水溶液を加熱還流させ、クエン酸三ナトリウム水溶液を還元剤として加えることにより、金ナノ粒子１２ａ又は銀ナノ粒子１２ｂのみを金属ナノ粒子１２として含有する金属ナノコロイド溶液が調製される。ここで還元剤として用いたクエン酸三ナトリウムは、金属ナノ粒子１２（本実施形態では、金ナノ粒子１２ａ及び／又は銀ナノ粒子１２ｂ）の保護剤としての役割も兼ねており、金属ナノコロイド溶液中において金属ナノ粒子１２の分散状態を安定的に保持するとともに、金属ナノ粒子１２が凝集するのを防止する。
【００２４】
本実施形態の製造方法に用いられる金属ナノコロイド溶液は、金ナノ粒子１２ａと銀ナノ粒子１２ｂが溶液中に混在するものであってもよい。この場合、金ナノ粒子１２ａ又は銀ナノ粒子１２ｂのみを含有する金属ナノコロイド溶液を所望の比率で混合して調製した混合溶液が用いられる。当該混合溶液を用いれば、金ナノ粒子１２ａと銀ナノ粒子１２ｂの混合比率を、単一種の金属ナノコロイド溶液それぞれの分量比率を調整することにより容易に制御できるという利点がある。
【００２５】
金属ナノコロイド溶液中において、金属ナノ粒子１２（本実施形態では、金ナノ粒子１２ａ及び／又は銀ナノ粒子１２ｂ）は、粒径がナノメートルオーダーで略均一化されている。金属ナノ粒子１２の粒径は、金属ナノコロイド溶液の調製過程において、金属塩（本実施形態では、塩化金酸又は硝酸銀）と還元剤（本実施形態では、クエン酸三ナトリウム）との比率、金属塩を含有する溶液を加熱還流させる時間などにより制御することができる。
【００２６】
本実施形態において、金属ナノコロイド溶液中の金属ナノ粒子１２の粒径は、好ましくは１０〜１００nm（ナノメートル）、さらに好ましくは３０〜７０nm（ナノメートル）程度の範囲で生成される。当該粒径範囲の金属ナノ粒子１２は、表面増強ラマン散乱の発現に特に適した特性を有しているからである。また、本実施形態の製造方法において、金属ナノコロイド溶液中の金属ナノ粒子１２の粒径が１０nmよりも小さい場合又は１００nmよりも大きい場合、化学的な安定性が欠如し、各金属ナノ粒子１２が互いに凝集しやすくなる。このことからも、前述した粒径範囲の金属ナノ粒子１２が、本実施形態の製造方法に特に適したものであるということができる。
【００２７】
Ｂ工程は、基板１１を金属ナノコロイド溶液中に所定時間浸漬する工程である。本工程では、基板１１の表面のアミノ基と、金属ナノ粒子１２の保護剤であるクエン酸に含まれるカルボキシル（COOH）基との静電相互作用により、金属ナノ粒子１２を基板１１の表面に担持する。こうして、金属ナノ粒子１２を、所定間隔を隔てて配置された状態で基板１１の表面に修飾することができる。
【００２８】
本実施形態では、基板１１を金属ナノコロイド溶液中に少なくとも一晩（約８〜１０時間）浸漬しておくことにより、金属ナノ粒子１２を、基板１１の表面上において均一に分散した状態に配置させることができる。したがって、金属ナノ粒子修飾基板１０の製造に要する時間（詳細には、金属ナノ粒子１２を、基板１１の表面上において均一に分散させるために要する時間）を、従来法における所要時間（数日間）と比較して大幅に短縮することが可能となる。
【００２９】
このように数十時間単位の大幅な時間短縮を実現できる主な理由は、以下に示す点にあると考えられる。第一に、本実施形態では、基板１１の表面にアミノ基が高密度で修飾されている点、第二に、金属ナノ粒子１２の粒径をアミノ基密度に応じて予め最適な粒径に均一化している点、第三に、金属ナノ粒子１２が従来法に比べて金属ナノコロイド溶液中に高濃度で分散している点、などが挙げられる。これらの相乗効果により、大幅な時間短縮が実現できたと推定される。
【００３０】
Ｃ工程は、基板１１を金属ナノコロイド溶液中から取り出して乾燥させる工程である。本実施形態では、Ｂ工程において金属ナノコロイド溶液中に一晩浸漬した基板１１を取り出し、十分な量の蒸留水で洗浄した後、窒素気流下で乾燥させて、基板１１の表面に付着した水分を除去する。なお、基板１１の乾燥を行う環境条件については、基板１１の表面の水分を十分に除去できる限り、特に制限はない。例えば、必ずしも窒素気流下で乾燥せる必要はなく、乾燥空気中で乾燥させてもよい。乾燥時間についても、基板１１の表面の水分量に応じて適宜変更可能である。
【００３１】
こうして、上述したＡ工程、Ｂ工程、及びＣ工程により、図２に示す金属ナノ粒子修飾基板１０が製造される。本実施形態の製造方法によって製造された金属ナノ粒子修飾基板１０は、金属ナノ粒子１２が基板１１の表面に高密度且つ均一に配置されているため、一定条件のもと表面増強ラマン散乱を一様に発現させることができると同時に、ラマン散乱光強度の増強効果についても、その表面上において一様に得ることができる。
【００３２】
特に、上述したＡ工程において準備し、Ｂ工程において使用する金属ナノコロイド溶液として、金ナノ粒子１２ａと銀ナノ粒子１２ｂが所定の混合比率で混在する混合溶液を採用すれば、表面増強ラマン散乱におけるラマン散乱光強度を、従来と比較して大幅に増強させることが可能な金属ナノ粒子修飾基板１０を製造することができる。かかる金属ナノ粒子修飾基板１０の構成、及び作用・効果の詳細については後述するため、ここでは説明を省略する。
【００３３】
本実施形態の製造方法によって製造された金属ナノ粒子修飾基板１０は、その製造後数ヶ月間、室温大気中で保管しておいたが、金属ナノ粒子１２の融合・凝集などに起因する金属光沢の発生や変色は観測されなかった。したがって、当該金属ナノ粒子修飾基板１０は、分光法による分析に適用可能な安定性を十分に備えているといえる。
【００３４】
本実施形態の製造方法によれば、表面増強ラマン散乱を利用した分光法等に使用可能な金属ナノ粒子修飾基板１０の製造に要する時間を、従来法における所要時間と比較して大幅に短縮することが可能となる。具体的には、上述のＢ工程において、金属ナノ粒子１２を基板１１の表面上に均一に分散させて配置させるために要する時間を大幅に短縮することができる。一方、金属ナノ粒子修飾基板１０の製造に要する各工程（Ａ〜Ｃ工程）については、上述の通り極めて簡便なものである。よって、本実施形態の製造方法によれば、極めて簡便でありながら金属ナノ粒子修飾基板１０の生産効率を大幅に向上させることが可能であり、量産性に優れている。
【００３５】
また、本実施形態の製造方法によれば、金属ナノ粒子修飾基板１０を常温・常圧の環境下で製造できるため、大掛かりな設備や製造装置等を使用する必要がない。このため、設備コスト及び製造コストを低減可能であり、金属ナノ粒子修飾基板１０を安価に提供することが可能となる。したがって、実用性が極めて高い製造方法であるといえる。
【００３６】
次に、本発明に係る金属ナノ粒子修飾基板の第１実施形態について説明する。図２に示すように、第１実施形態に係る金属ナノ粒子修飾基板１０は、表面にアミノ基を有する基板１１と、基板１１の表面に所定間隔を隔てて配置された所定の粒径を有する複数の金属ナノ粒子１２と、を備えている。基板１１の表面に多数の金属ナノ粒子１２が修飾されることにより、当該基板１１の表面上に金属ナノ構造層が形成される。
【００３７】
基板１１については、上述のＡ工程において準備されるものであるため、ここでは詳細な説明を省略する。本実施形態では、基板１１として、上述のＭＡＳコートスライドグラスを採用している。
【００３８】
金属ナノ粒子１２は、表面増強ラマン散乱を発現させるための金属ナノ構造層を構成する微粒子体である。金属ナノ粒子１２の形状は略球状であり、その粒径は略均一である。本実施形態における金属ナノ粒子１２の粒径は、好ましくは１０〜１００nm、さらに好ましくは３０〜７０nm程度である。
【００３９】
互いに隣り合う金属ナノ粒子１２同士は、少なくとも各金属ナノ粒子１２の粒径よりも小さい距離に近接した位置に配置されている。金属ナノ粒子１２に特定波長の光が照射されたときに生じる局在増強電場は、その金属ナノ粒子１２の表面から半径距離程度の範囲内で生じるため、粒子間距離が粒径よりも大きくなると表面プラズモン共鳴が発生せず（あるいは、極めて微弱であり）表面増強ラマン散乱が発現しないからである。なお、金属ナノ粒子１２の表面に近い位置ほど局在増強電場の強度が高いことから、金属ナノ粒子１２の粒子間距離は、可能な限り微小であるのが好ましい。
【００４０】
本実施形態に係る金属ナノ粒子修飾基板１０の特徴は、金属ナノ粒子１２が、金ナノ粒子１２ａ及び銀ナノ粒子１２ｂから成り、これらのナノ粒子１２ａ，１２ｂが、基板１１の表面上に所定の混合比率で混在している点にある。
【００４１】
本実施形態において、金ナノ粒子１２ａ及び銀ナノ粒子１２ｂは基板１１の表面上に一様に分布しており、基板１１の表面におけるこれら金属ナノ粒子１２（金ナノ粒子１２ａ及び銀ナノ粒子１２ｂ）の単位面積あたりの密度、及び、金ナノ粒子１２ａと銀ナノ粒子１２ｂの混合比率は、基板１１の表面の任意の位置において略均一である。このことから、基板１１の表面上の任意の位置にある金属ナノ粒子１２（例えば、銀ナノ粒子１２ｂ）は、少なくとも一つの異なる種類の金属ナノ粒子１２（金ナノ粒子１２ａ）と隣接しているということができる。
【００４２】
本発明者は、鋭意検討した結果、本実施形態の金属ナノ粒子修飾基板１０のように、基板１１の表面上に修飾する金属ナノ粒子１２として金ナノ粒子１２ａ及び銀ナノ粒子１２１２ｂを採用し、これらを所定の混合比率で混在させることにより、表面増強ラマン散乱におけるラマン散乱光強度を大幅に増強させることが可能であることを見出した。これを、以下に示す実施例に基づいて説明する。
【００４３】
［実施例］
［Ａ工程］
（１）１９０mL（ミリリットル）の塩化金酸水溶液（２.５×１０−４ｍｏｌ／Ｌ）を還流させ、１.４mLのクエン酸三ナトリウム水溶液（１重量％）を還流中の当該塩化金酸水溶液中に加えた。その後、還流を１時間継続して行うことにより、金ナノ粒子のコロイド溶液を得た。
（２）２００mLの水に３６mg（ミリグラム）の硝酸銀を溶解させた硝酸銀水溶液を還流させ、４.０mLのクエン酸三ナトリウム水溶液（１重量％）を加えた。その後、還流を１時間継続して行うことにより、銀ナノ粒子のコロイド溶液を得た。
（３）ＭＡＳコートスライドグラス（松浪硝子工業株式会社製）を５枚準備した。
（４）金ナノ粒子のコロイド溶液と銀ナノ粒子のコロイド溶液の混合比率が５種類の金属ナノコロイド混合溶液をそれぞれ２０mLずつ準備した。当該混合溶液における金ナノ粒子のコロイド溶液と銀ナノ粒子のコロイド溶液の混合比率は、１００：０，２５：７５，５０：５０，２５：７５，０：１００とした。
［Ｂ工程］
ＭＡＳコートスライドグラスをそれぞれの混合溶液中に１枚ずつ浸漬し、一晩（約８〜１０時間）そのままの状態で放置した。
［Ｃ工程］
ＭＡＳコートスライドグラスを各混合溶液から取り出して蒸留水で十分に洗浄した後、窒素気流下で各ＭＡＳコートスライドグラスを乾燥した。
こうして、実施例１〜２及び比較例１〜３として、金ナノ粒子と銀ナノ粒子の混合比率の異なる５種類の金属ナノ粒子修飾基板を得た。各金属ナノ粒子修飾基板における金ナノ粒子と銀ナノ粒子の混合比率は、上述した混合溶液における金ナノ粒子のコロイド溶液と銀ナノ粒子のコロイド溶液の混合比率に対応しているものとする。各実施例及び各比較例における金ナノ粒子と銀ナノ粒子の混合比率を表１に示す。
【００４４】
【表１】
0006037624.tif 000002
【００４５】
［吸収スペクトルの測定］
金ナノ粒子及び銀ナノ粒子それぞれのコロイド溶液、並びに、各実施例及び各比較例に係る金属ナノ粒子修飾基板の吸収スペクトルを、紫外可視近赤外分光光度計（ＪＡＳＣＯ社製：型番「Ｖ‐６７０」）を用いて測定した。（１）金ナノ粒子及び銀ナノ粒子それぞれのコロイド溶液の吸収スペクトルを図３に、（２）各金属ナノ粒子修飾基板の吸収スペクトルを図４に示す。
（１）図３（ａ）に示すように、金ナノ粒子のコロイド溶液では、５３０nm付近において金ナノ粒子に起因する特徴的なプラズモン吸収帯が観測された。一方、図３（ｂ）に示すように、銀ナノ粒子のコロイド溶液においても、４１０nm付近で銀ナノ粒子に起因するプラズモン吸収帯のピークが明確に観測された。
（２）図４（ｅ）に示すように、比較例３の金属ナノ粒子修飾基板では、５２０nm及び７５０nm付近に吸収のピークが存在している。前者（５２０nm付近）は主に、独立した金ナノ粒子のプラズモン吸収帯に起因していると考えられる。対して、後者（７５０mn付近）は、金ナノ粒子の粒子間における局在電場に起因するものと思われる。
図４（ａ）に示すように、比較例１の金属ナノ粒子修飾基板についても、前述の比較例３と同様のパターンの吸収ピークが４００nm及び６７０nm付近で観測された。前者及び後者の吸収ピークの主な要因は、前述した金ナノ粒子と同様である。
図４（ｂ）（ｃ）及び（ｄ）に示すように、実施例１，２及び比較例２の金属ナノ粒子修飾基板については、金ナノ粒子と銀ナノ粒子それぞれの吸収帯の特徴を重ね合わせたスペクトルとなっていることが確認できる。
【００４６】
［吸光強度］
各実施例及び各比較例に係る金属ナノ粒子修飾基板における、５３２nmでの吸光強度を図５に示す。各基板を作成するのに用いた金属ナノコロイド溶液中における銀ナノ粒子の含有率が増加するに従って、吸光強度が線形的に増加しているのがわかる。
【００４７】
［ラマン散乱活性分子］
ラマン散乱活性分子としてローダミン６Ｇ（化１参照）を、以下の手順に従って各実施例及び各比較例に係る金属ナノ粒子修飾基板の表面に修飾した。１.４mgのローダミン６Ｇを３０mLのメタノールに溶解させて、ローダミン６Ｇのメタノール溶液を作製した。当該溶液を各金属ナノ粒子修飾基板の表面上に滴下して均一に塗布し、各基板を５００rpmで５秒間、その後２０００rpmで６０秒間スピンコートを行った後、各基板を大気中で乾燥した。また、比較例４として、ＭＡＳコートスライドグラスの表面にローダミン６Ｇを同様にスピンコート修飾した基板を作製した。
【００４８】
【化１】
0006037624.tif 000003
【００４９】
［ラマン散乱スペクトルの測定］
各実施例及び各比較例に係る金属ナノ粒子修飾基板の表面に修飾されたローダミン６Ｇのラマン散乱スペクトルをレーザーラマン分光光度計（ＪＡＳＣＯ社製：型番「ＮＲＳ‐５１００」）を用いて測定した。励起光源として、約３０mW（ミリワット）の出力によるＣＷ（Continuous Wave）レーザー（波長：５３２nm）を使用した。当該レーザーを、対物レンズ（倍率：１００倍）を用いて各サンプルに照射した。各サンプルの劣化を低減するために、減光フィルター（光学濃度（ＯＤ：Optical Density）＝３）を通過させた。別個独立した１０個所の測定点の測定結果を平均化したものをラマン信号（ラマン散乱光）とした。各測定点における１回あたりのサンプリング時間は１秒間であった。各実施例及び各比較例に係る金属ナノ粒子修飾基板の表面に修飾されたローダミン６Ｇのラマン散乱スペクトルを図６に示す。
各金属ナノ粒子修飾基板において、１１２８，１１８４，１３１０，１３６１，１５０９，１５７３，及び１６４８cm-1の波数でローダミン６Ｇからのラマン散乱のピークが鮮明に観測されている。一方、比較例４の基板については、ローダミン６Ｇからのラマン散乱のピークはほとんど観測されなかった。したがって、ＭＡＳコートスライドグラスの表面に修飾された金ナノ粒子及び銀ナノ粒子がローダミン６Ｇからのラマン散乱を増強させたことがわかる。定性的には、銀ナノ粒子の方が金ナノ粒子よりもラマン散乱の増強効果が高い。
【００５０】
図６におけるそれぞれのラマン散乱スペクトルの基準線を補正したものを図７に示す。ここで着目すべき点は、金ナノ粒子と銀ナノ粒子が混在する金属ナノ粒子修飾基板（具体的には、実施例１及び実施例２）が、銀ナノ粒子修飾基板（比較例１）よりも高い強度のラマン散乱を示している点である。ローダミン６Ｇを構成する芳香族の伸縮振動に代入可能である１３６１，１６４８cm-1の波数におけるローダミン６Ｇのラマン散乱ピーク特性の強度を、各実施例及び各比較例についてプロットしたグラフを図８に示す。いずれの波数においても、実施例１及び実施例２に係る金属ナノ粒子修飾基板を用いた場合のラマン信号強度は、金ナノ粒子修飾基板（比較例３）と銀ナノ粒子修飾基板（比較例１）を用いた場合のラマン信号強度を結ぶ比例直線から予測される期待強度よりも大幅に高いことがわかる。
【００５１】
ラマン散乱に関するこれらの非線形な増強特性は、いずれも金ナノ粒子と銀ナノ粒子を組み合わせて使用している点で共通しているという観点から大変興味深い結果となった。例えば、金‐銀コアシェル構造等を用いれば、金ナノ粒子と銀ナノ粒子の粒子間の微小なギャップにおける芳香族分子のラマン信号に対して優れた増強効果が達成される。これらの研究では、優れたラマン信号増強を達成するための鍵は、金‐銀間（又は、金ナノ粒子と銀ナノ粒子の粒子間）の電荷移動にあるとされている。その結果、ナノ粒子のプラズモン吸収帯がサンプル分子のラマン信号を増強させるように最適化されるか、あるいは、電荷移動距離が金ナノ粒子と銀ナノ粒子の粒子間の微小なギャップにおけるサンプル分子の双極方向に一致する。本発明の実施例１及び実施例２においても、所定の混合比率で混在する金ナノ粒子と銀ナノ粒子の粒子間で、これと同様の電荷移動が発生し、結果としてローダミン６Ｇのラマン信号特性が非線形に増強されたと推定される。
【００５２】
なお、本実施形態の金属ナノ粒子修飾基板１０における、金ナノ粒子１２ａ及び銀ナノ粒子１２ｂの混合比率は、１：１又は銀ナノ粒子１２ｂの混合比率の方が高い。これは、上述のとおり、銀ナノ粒子１２ｂの方が、定性的に金ナノ粒子１２ａよりもラマン散乱の増強効果が高いためである。
【００５３】
このように、本実施形態の金属ナノ粒子修飾基板１０によれば、基板１１の表面上に金ナノ粒子１２ａと銀ナノ粒子１２ｂを所定の混合比率で混在させることで、ラマン散乱の増強効果を大幅に高めることができる。これにより、従来と比較して、センシング感度の大幅な高感度化を実現することが可能となる。また、本実施形態の金属ナノ粒子修飾基板１０は、上述の製造方法と組み合わせて実施することにより、極めて優れた機能性・実用性を発揮する。
【００５４】
以上、本発明の第一実施形態に係る金属ナノ粒子修飾基板１０の製造方法、及び、第１実施形態に係る金属ナノ粒子修飾基板１０について説明したが、本発明は、その他の形態で実施することができる。
【００５５】
例えば、以下に示す第二実施形態のような製造方法であってもよい。本発明に係る金属ナノ粒子修飾基板の製造方法の第二実施形態として、基板１１の表面上に修飾された複数の金属ナノ粒子１２の表面を被覆する酸化チタン被膜１３を備えた金属ナノ粒子修飾基板２０（図１０参照）の製造方法について説明する。第二実施形態に係る金属ナノ粒子修飾基板２０の製造方法は、上述したＡ〜Ｃ工程に加えて、金属ナノ粒子１２の表面に酸化チタン被膜１３を表面ゾル‐ゲル法により成膜するＤ工程をさらに備えている。本実施形態において「表面ゾル‐ゲル法」は、図９に示すＤ１工程、Ｄ２工程、及びＤ３工程を含む。
【００５６】
Ｄ１工程は、上述の金属ナノ粒子修飾基板１０の表面を親水処理する工程である。本実施形態では、Ａ〜Ｃ工程を経て製造された金属ナノ粒子修飾基板１０をメルカプトエタノールに所定時間（例えば、５分間）浸漬する。これにより、金属ナノ粒子修飾基板１０の表面上に配置された金属ナノ粒子１２の表面に水酸（OH）基が付与される。
【００５７】
Ｄ２工程は、金属ナノ粒子修飾基板１０の表面に金属アルコキシドを化学吸着させる工程である。本実施形態では、Ｄ１工程において親水処理された金属ナノ粒子修飾基板１０をチタンテトラブトキシドのトルエン：エタノール＝１：１混合溶液に浸漬する。これにより、金属ナノ粒子修飾基板１０の表面上に配置された金属ナノ粒子１２の表面に付与された水酸基にチタン酸化物が化学吸着する。
【００５８】
Ｄ３工程は、金属アルコキシドが化学吸着した金属ナノ粒子修飾基板１０の表面を加水分解する工程である。本実施形態では、Ｄ２工程を経た金属ナノ粒子修飾基板１０を蒸留水でよく洗浄し、同時に加水分解を行う。これにより、金属ナノ粒子１２の表面に化学吸着したチタン酸化物の表面に水酸基がさらに付与される。
【００５９】
その後、上述のＤ２工程及びＤ３工程をさらに一又は複数回繰り返すことにより、チタン酸化物の超薄膜層が一又は複数層積層されて成る酸化チタン被膜１３が金属ナノ粒子１２の表面に所定の膜厚に成膜される。上述の各工程Ｄ１〜Ｄ３により成膜されるチタン酸化物の超薄膜層は一層あたり約１.０〜１.３ナノメートル程度の膜厚で成膜されるため、上述のＤ２工程及びＤ３工程を繰り返す回数に応じて酸化チタン被膜１３の膜厚を制御することが可能である。
【００６０】
こうして、上述したＡ〜Ｃ工程、及びＤ工程により、図１０に示す金属ナノ粒子修飾基板２０が製造される。本実施形態の製造方法によって製造された金属ナノ粒子修飾基板２０は、金属ナノ粒子１２の表面に酸化チタン被膜１３を設けたことにより、上述したラマン散乱光強度の増強効果に加えて、後述する蛍光の増強効果についても同時に得ることができる。かかる金属ナノ粒子修飾基板２０の構成、及び作用・効果の詳細については後述するため、ここでは説明を省略する。
【００６１】
このように、本実施形態の製造方法によれば、ラマン散乱光強度の増強効果に加えて、蛍光の増強効果も同時に得ることが可能な後述の金属ナノ粒子修飾基板２０についても、上述した第一実施形態の製造方法と同様に、簡便な工程（Ａ〜Ｄ工程）により製造することが可能である。
【００６２】
また、本実施形態の製造方法によれば、金属ナノ粒子１２の種類や混合比率、金属ナノ粒子１２の粒径、基板１１の表面上における金属ナノ粒子１２同士の粒子間距離、及び酸化チタン被膜１３の膜厚等を容易に制御できるため、金属ナノ粒子修飾基板２０の表面を各種分析の対象となる被検物質の光学特性に応じて最適化したものを簡便に製造できるという利点がある。
【００６３】
次に、本発明に係る金属ナノ粒子修飾基板の第２実施形態について説明する。図１０に示すように、第２実施形態に係る金属ナノ粒子修飾基板２０の特徴は、基板１１の表面上に配置された複数の金属ナノ粒子１２の表面を被覆する酸化チタン被膜１３を備えている点にある。なお、本実施形態の金属ナノ粒子修飾基板２０を構成する基板１１及び金属ナノ粒子１２は、上述した金属ナノ粒子修飾基板１０と共通しているため、ここでは詳細な説明を省略する。
【００６４】
酸化チタン被膜１３は、金属ナノ粒子１２の表面上に一又は複数層積層されたチタン酸化物の超薄膜層で構成されている。本実施形態の酸化チタン被膜１３は、上述した表面ゾル‐ゲル法により形成されている。このため、酸化チタン被膜１３を構成するチタン酸化物の超薄膜層は、一層あたりの厚みが略同一である。よって、酸化チタン被膜１３の膜厚は、これを構成するチタン酸化物の超薄膜層の層数に応じて決定される。チタン酸化物の超薄膜層の層数については、上述のとおり表面ゾル‐ゲル法における各工程（特に、Ｄ２工程及びＤ３工程）の回数に応じて決定されるため、膜厚の調整・制御が極めて容易であるという利点がある。
【００６５】
本発明者は、鋭意検討した結果、本実施形態の金属ナノ粒子修飾基板２０のように、金属ナノ粒子１２の表面に酸化チタン被膜１３を設けたことにより、上述したラマン散乱光強度の増強効果に加えて、蛍光の増強効果についても同時に得ることが可能であることを見出した。これを、以下に示す実施例に基づいて説明する。なお、蛍光とは、特定物質に対して特定波長の励起光を照射することにより、当該物質が発光する現象をいう。
【００６６】
［実施例］
［Ｄ工程］
表面ゾル‐ゲル法により、以下の各基板の表面に酸化チタン被膜を成膜した。
［Ｄ１工程］
上述の比較例１及び比較例２に係る金属ナノ粒子修飾基板を各２枚、並びにＭＡＳコートスライドグラスを２枚準備し、これらを２０mLのメルカプトエタノール１mMエタノール溶液に５分間浸漬した。
［Ｄ２工程］
６８１mgのチタンテトラブトキシドをトルエン（１０mL）とエタノール（１０mL）の混合溶液に溶解させ、当該溶液中にＤ１工程を経た各金属ナノ粒子修飾基板及びＭＡＳコートスライドグラスを３分間浸漬した。
［Ｄ３工程］
Ｄ２工程を経た各金属ナノ粒子修飾基板及びＭＡＳコートスライドグラスを蒸留水で洗浄し、加水分解を行った。
また、Ｄ３工程を経た各金属ナノ粒子修飾基板のうち、比較例１及び比較例２に係るもの１枚ずつに対して、Ｄ２工程及びＤ３工程をさらに４回繰り返し行った。
こうして、実施例３〜６、及び比較例５、６として６種類のサンプル基板を作製した。これらの詳細を表２に示す。
【００６７】
【表２】
0006037624.tif 000004
【００６８】
［蛍光性色素］
ポルフィリン誘導体（化２参照）のメタノール溶液（５０mL）を準備した。当該溶液中に、表２に示す各実施例及び各比較例のほか、上述した比較例１、３に係る金属ナノ粒子修飾基板を加えた８枚のサンプル基板を浸漬した後、速やかにこれらを取り出して十分に乾燥した。こうして、各サンプル基板の表面に蛍光色素としてポルフィリン色素を修飾した。
【００６９】
【化２】
0006037624.tif 000005
【００７０】
［蛍光スペクトルの測定］
ポルフィリン色素が修飾された各サンプル基板の蛍光スペクトルを、紫外可視近赤外分光光度計（ＪＡＳＣＯ社製：型番「Ｖ‐６７０」）を用いて測定した。なお、各サンプル基板に照射する励起光の波長は４２０nmとした。当該波長は、ポルフィリン色素の吸収スペクトルのピーク付近に対応する波長である。観測された蛍光スペクトルを図１１に示す。
図１１に示すように、いずれのサンプル基板においても、ポルフィリン色素からの典型的な蛍光スペクトルが観測された。また、金属ナノ粒子の存在によって蛍光の発光強度が顕著に増加しており、さらに酸化チタン被膜の存在によって蛍光の発光強度がより一層増加していることがわかる。これと同時に、銀ナノ粒子は金ナノ粒子に比べて蛍光増強能が高いことが示された。
【００７１】
［ラマン散乱スペクトルの測定］
上記と同様の手法により、実施例４、実施例６、比較例７、及び比較例８に係るサンプル基板それぞれの表面にローダミン６Ｇをスピンコート修飾した。各サンプル基板におけるローダミン６Ｇのラマン散乱スペクトルをレーザーラマン分光光度計（ＪＡＳＣＯ社製：型番「ＮＲＳ‐５１００」）を用いて上記と同様に測定した。各実施例及び各比較例に係るサンプル基板の表面に修飾されたローダミン６Ｇのラマン散乱スペクトルを図１２に示す。
図１２に示すように、いずれの金属ナノ粒子（金ナノ粒子及び銀ナノ粒子）の表面に酸化チタン被膜が存在する場合であっても、ローダミン６Ｇのラマン散乱が増強されたことが確認できる。
【００７２】
このように、本実施形態の金属ナノ粒子修飾基板２０によれば、基板１１の表面上に配置された金属ナノ粒子１２の表面に酸化チタン被膜１３を設けることで、ラマン散乱光強度の増強効果に加えて、蛍光の増強効果についても同時に得ることができる。これにより、一の基板で分析可能な被分析物質の種類等が大幅に拡大されるため、その場分析等に用いるのに特に有効である。
【００７３】
本実施形態の金属ナノ粒子修飾基板２０により、このような効果が得られるのは、以下のようなメカニズムに基づくものであると考えられる。
【００７４】
蛍光及び表面増強ラマン散乱は、いずれも金属ナノ粒子１２の周りに生じる局在電場の影響によりそれぞれの増強効果が生じるが、蛍光色素が金属ナノ粒子１２に直接接触していると、蛍光色素から十分な発光を得ることができない。励起光の照射による自由電子の励起により生じる振動エネルギーは、そのほとんどがジュール熱として消失するためである。よって、蛍光色素と金属ナノ粒子１２の間に酸化チタン被膜１３を設けることでジュール熱として消失するエネルギーが低減され、結果として蛍光の強度が高められる。一方で、表面増強ラマン散乱は、活性分子と金属ナノ粒子１２の表面との距離が大きいほど、その増強効果は低くなる。局在電場は金属ナノ粒子１２に近い位置ほど強いためである。
【００７５】
しかしながら、本実施形態の金属ナノ粒子修飾基板２０では、金属ナノ粒子１２と被検物質との距離を酸化チタン被膜１３の膜厚を制御することによって最適化しているため、上述の効果を得ることができると考えられる。
【００７６】
さらには、上述した各実施形態に係る金属ナノ粒子修飾基板１０、２０における本発明の技術的思想を組み合わせて実施することにより、優れた相乗効果を得ることができると推定される。具体的には、金ナノ粒子１２ａと銀ナノ粒子１２ｂを混在させることにより、ラマン散乱の増強効果が大幅に高められることを利用すれば、酸化チタン被膜１３の膜厚をある程度厚めに成膜することが可能となる。これにより、被検対象となる物質の種類や幅広い波長領域での分析が可能となるため、より利便性の高い基板を提供することが可能となる。
【００７７】
加えて、その製造方法は、上述のとおり極めて簡便であるため、例えば、各種被検物質の特性の応じた各構成の最適化にも容易に対応することが可能である。このことから、使用態様や使用目的に応じて、高感度化に特化した態様とすることも可能であり、被検対象及び分析可能な波長領域の拡大等に特化した態様とすることもできる。
【００７８】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術、構成等に置換した形態で実施しても良い。
【００７９】
例えば、上述した各実施形態における金属ナノ粒子１２を構成する「金属」は、表面増強ラマン散乱を活性させることが可能なものであれば、任意の種類の金属であってもよい。例えば、上述した「金」、「銀」に替えて、銅、アルミニウムのほか、ニッケル、パラジウム、白金、鉄、コバルト、ロジウム、ルテニウム、亜鉛、インジウム等の他の金属を採用してもよい。あるいは、「金」、「銀」も含め、これらの金属の組合せとして構成することも可能である。また、組合せは２種類の金属に限定されるものではなく、３種類以上の当該金属を組み合わせて実施してもよい。
【００８０】
上述の各実施形態において、金属ナノ粒子１２を構成する「金属」をこれらのものに、あるいはこれらの組合せに変更した場合であっても、ラマン散乱スペクトルの「強度」は変化するが、ラマン散乱スペクトル強度のピークを示す「波数」は変化しない。ラマン散乱スペクトル強度のピークを示す波数は、被検物質の特性に応じて決まるからである。このため、金属ナノ粒子１２を構成する「金属」を前述のとおりに変更したとしても、本発明の目的及びその用途・機能が変更されることはなく、上述と同様の作用・効果を得ることができる。
【符号の説明】
【００８１】
１０、２０：金属ナノ粒子修飾基板
１１：基板
１２：金属ナノ粒子
１２ａ：金ナノ粒子
１２ｂ：銀ナノ粒子
１３：酸化チタン被膜
【図１】
0006037624.tif 000006
【図２】
0006037624.tif 000007
【図３】
0006037624.tif 000008
【図４】
0006037624.tif 000009
【図５】
0006037624.tif 000010
【図８】
0006037624.tif 000011
【図９】
0006037624.tif 000012
【図１０】
0006037624.tif 000013
【図１１】
0006037624.tif 000014
【図１２】
0006037624.tif 000015
【図６】
0006037624.tif 000016
【図７】
0006037624.tif 000017